(57)【特許請求の範囲】
【請求項１】
Ｎ−メチルピロリドンを含む溶剤中で重合したアニオン電着性またはカチオン電着性を有する重量平均分子量１，０００〜４０，０００の（メタ）アクリル樹脂（Ａ）３０〜８０重量％と、アミノ樹脂（Ｂ）１０〜６０重量％と、ポリイソシアネートと、分子内に２個以上の活性水素基を有する化合物とから得られる平均粒子径が１〜１００μｍのポリウレタンビーズ１〜３０重量％とを含む電着塗料用組成物。
【請求項２】
前記ポリウレタンビーズが水酸基を含有していることを特徴とする請求項１記載の電着塗料用組成物。
【請求項３】
請求項１または２に記載のいずれか１項に記載の電着塗料用組成物、アミン系中和剤もしくは酸性中和剤、および水を含むことを特徴とする水性電着塗料。
【請求項４】
エポキシ樹脂、メラミン樹脂、ベンゾグアナミン樹脂、アクリル樹脂、アミド樹脂粒子から選択される熱硬化性樹脂粒子を、前記水性電着塗料の重量に対して１０〜３０％含むことを特徴とする請求項３に記載の水性電着塗料。
【請求項５】
請求項４記載の水性電着塗料を用いることを特徴とする電着塗装方法。
【請求項６】
請求項５記載の電着塗装方法を用いて塗装され加熱硬化されてなる被膜を有する電着塗装製品。
【発明の詳細な説明】
【技術分野】
【０００１】
本発明は、指触性に優れた機能を有する電着塗料用組成物および水性電着塗料に関する。詳しくはウレタンビーズを含む電着塗料用組成物、水性電着塗料、電着塗装方法および電着塗装製品に関する。
【背景技術】
【０００２】
従来、塗装品の外観として光沢・色・透明性などが問題とされていたが、近年の市場においては塗装品への要求が多様化してきており、質感も求められるようになっている。
【０００３】
質感としては、指触した際に滑った感じであるとか、絹のように触り心地がよく、しっとり感のある塗膜などが例としてあげられ、後者の質感は携帯電話機やデジタルカメラの筺体などの様々な分野で求められ使用されている。
【０００４】
現在、上記の質感をもつ表面が得られる工業的塗装方法としては吹き付け塗装方法がある。この方法は弾性を有するウレタンビーズなどを含む塗料を使用するので、塗料中に存在する粒子の粒径が大きくなり、スプレーガンの詰まりが発生したり、均一に分散ができない場合にブツやはじきなどの外観不良が生じるため、良品率が悪くなる。
【０００５】
また、質感のある電着塗装方法としては、樹脂ビーズと硬化バインダー樹脂との屈折率を０．０５以上異ならせることにより艶消しを行う電着塗装が提案されている（たとえば、特許文献１）。
【先行技術文献】
【特許文献】
【０００６】
【特許文献１】特開２００４−２８５４４３号公報
【発明の概要】
【発明が解決しようとする課題】
【０００７】
しかしながら、上記の電着塗装では艶消しはできても、滑った感じや絹のように触り心地がよく、しっとり感のある塗膜にはなっていない。すなわち、従来の電着塗装方法では上記の質感が得られる塗膜は未だ得られていない。
【０００８】
本発明の目的は、ウレタンビーズを用いて、滑った感じ、絹のように触り心地がよく、しっとり感のある、指触性に優れた塗膜を与える電着塗料用組成物、水性電着塗料、電着塗装方法および電着塗装製品を提供することである。
【課題を解決するための手段】
【０００９】
本発明は、Ｎ−メチルピロリドンを含む溶剤中で重合したアニオン電着性またはカチオン電着性を有する重量平均分子量１，０００〜４０，０００の（メタ）アクリル樹脂（Ａ）３０〜８０重量％と、アミノ樹脂（Ｂ）１０〜６０重量％と、ポリイソシアネートと、分子内に２個以上の活性水素基を有する化合物とから得られる平均粒子径が１〜１００μｍのポリウレタンビーズ１〜３０重量％とを含む電着塗料用組成物である。
【００１０】
さらに本発明の電着塗料用組成物は、前記ポリウレタンビーズが水酸基を含有していることを特徴とする。
【００１２】
また本発明は、上記の電着塗料用組成物、アミン系中和剤もしくは酸性中和剤、および水を含むことを特徴とする水性電着塗料である。
また本発明の水性電着塗料は、エポキシ樹脂、メラミン樹脂、ベンゾグアナミン樹脂、アクリル樹脂、アミド樹脂粒子から選択される熱硬化性樹脂粒子を、前記水性電着塗料の重量に対して１０〜３０％含むことを特徴とする。
また本発明は、上記の水性電着塗料を用いることを特徴とする電着塗装方法である。
【００１３】
また本発明は、上記の電着塗装方法を用いて塗装され加熱硬化されてなる被膜を有する電着塗装製品である。
【発明の効果】
【００１４】
本発明によれば、重量平均分子量１，０００〜４０，０００のアニオン電着性またはカチオン電着性（メタ）アクリル樹脂（Ａ）がＮ−メチルピロリドン（以下、非プロトン性極性溶媒ということがある）を含む溶剤中で重合されており、この樹脂に、硬化剤としてアミノ樹脂（Ｂ）、およびポリイソシアネートと、分子内に２個以上の活性水素基を有する化合物とから得られる平均粒子径が１〜１００μｍのポリウレタンビーズが配合された電着塗料用組成物であるので、水性電着塗料として用いたとき、滑った感じ、絹のように触り心地がよく、しっとり感のある、指触性に優れた電着塗膜を与える。ポリウレタンビーズは親和性の大きいＮ−メチルピロリドンにより電着塗膜の表面に出やすくなり、さらに共析したポリウレタンビーズ（以下、ウレタンビーズということがある）が弾性を有するので、上記のような指触性に優れた塗膜となると推定される。
【００１５】
本発明によれば、電着塗料用組成物は前記ウレタンビーズが水酸基を含有しているので、より塗料中での安定性が良好であると共に指触性がさらに優れた塗膜となる。ウレタンビーズの水酸基が電着塗料中の非プロトン性極性溶剤と協働して電着塗膜の表面にウレタンビーズを出やすくし、その結果ウレタンビーズの弾性と表面の親水性の水酸基によりしっとり感などの指触性を付与するものと推定される。
【００１７】
また本発明の水性電着塗料は、上記の電着塗料用組成物、アミン系中和剤もしくは酸性中和剤、および水を含むので、電着塗料用組成物が親水化されて水に良好に分散し、非プロトン性極性溶剤を含むアニオン電着性またはカチオン電着性（メタ）アクリル樹脂が水中で安定化されて、その中に平均粒子径が１〜１００μｍのウレタンビーズが分散する水性電着塗料となる。水性電着塗料で電着した塗膜は、表面のウレタンビーズにより絹のような触り心地がよくしっとり感のある、指触性に優れる。
本発明によれば、水性電着塗料は、さらにエポキシ樹脂、メラミン樹脂、ベンゾグアナミン樹脂、アクリル樹脂、アミド樹脂粒子から選択される熱硬化性樹脂粒子を含むので、電着塗料を作成した場合に、塗料中のハードケーキの生成を抑制し塗料安定性を良好とすることができると共に得られる塗膜のしっとり感などの指触性を阻害することがない。
【００１８】
また本発明によれば、上記の水性電着塗料を用いて電着塗装をするので、電着した塗膜は滑った感じ、絹のように触り心地がよく、しっとり感のある、指触性に優れる。
【００１９】
また本発明によれば、上記の電着塗装方法を用いて電着塗装された塗膜は、絹のように触り心地がよくしっとり感があり、指触性に優れる。
【発明を実施するための形態】
【００２０】
本発明は、Ｎ−メチルピロリドンを含む溶剤中で重合したアニオン電着性またはカチオン電着性を有する重量平均分子量１，０００〜４０，０００の（メタ）アクリル樹脂（Ａ）３０〜８０重量％と、アミノ樹脂（Ｂ）１０〜６０重量％と、ポリイソシアネートと、分子内に２個以上の活性水素基を有する化合物とから得られる平均粒子径が１〜１００μｍのポリウレタンビーズ１〜３０重量％とを含む電着塗料用組成物である。
【００２１】
本発明におけるアニオン電着性またはカチオン電着性を有する重量平均分子量１，０００〜４０，０００の（メタ）アクリル樹脂（以下単に「（メタ）アクリル樹脂」という）は、モノマー成分として、下記の（ａ）カルボキシル基含有モノマーまたはアミノ基含有モノマー、（ｂ）ヒドロキシル基含有（メタ）アクリレート、（ｃ）その他の単官能性モノマーを共重合して得られる共重合体である。ここで（メタ）アクリル樹脂とは、アクリル樹脂、メタクリル樹脂の両方を言うものとし、（メタ）アクリレートなどのモノマーについても同様である。
【００２２】
アニオン電着性を有する（メタ）アクリル樹脂は、カルボキシル基含有モノマーを用いて重合し、アミン系中和剤で中和した樹脂であり、カチオン電着性を有する（メタ）アクリル樹脂は、アミノ基含有モノマーを用いて重合し、酸性中和剤で中和した樹脂である。
【００２３】
（ａ）カルボキシル基含有モノマーまたはアミノ基含有モノマー
（ａ１）カルボキシル基含有モノマー
カルボキシル基含有モノマーとしては公知のものを使用でき、たとえば、アクリル酸、メタクリル酸、クロトン酸、イタコン酸、マレイン酸、フマル酸などの、分子内にカルボキシル基および重合性二重結合を有する化合物が挙げられる。これらの中でも、アクリル酸、メタクリル酸が好ましい。カルボキシル基含有モノマーは１種を単独で使用でき、または２種以上を併用できる。
【００２４】
（ａ２）アミノ基含有モノマー
ジメチルアミノエチル（メタ）アクリレート、ジエチルアミノエチル（メタ）アクリレートなどの分子内にアミノ基および重合性二重結合を有する化合物が挙げられる。これらの中でも、ジメチルアミノエチル（メタ）アクリレートが好ましい。アミノ基含有モノマーは１種を単独で使用でき、または２種以上を併用できる。
【００２５】
（ｂ）ヒドロキシ基含有（メタ）アクリレート
ヒドロキシ基含有（メタ）アクリレートとしては公知のものを使用でき、ヒドロキシ基アルキル（メタ）アクリレート、たとえば、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート；カプロラクトン変性（メタ）アクリル酸ヒドロキシエステルなどが挙げられる。カプロラクトン変性（メタ）アクリル酸ヒドロキシエステルは、カプロラクトンに（メタ）アクリル酸が付加されたものであり、市販品が使用できる。たとえば、プラクセルＦＭ１、プラクセルＦＭ２、プラクセルＦＭ３、プラクセルＦＡ１、プラクセルＦＡ２、プラクセルＦＡ３（登録商標、ダイセル化学工業株式会社製）などが挙げられる。ヒドロキシ基含有（メタ）アクリレートは１種を単独で使用できまたは２種以上を併用できる。これらの内で、２−ヒドロキシエチル（メタ）アクリレートが好ましい。
【００２６】
（ｃ）その他の単官能性モノマー
その他の単官能性モノマーとしては特に限定はないが、たとえば、メチル（メタ）アクリレート、エチル（メタ）アクリレート、プロピル（メタ）アクリレート、ブチル（メタ）アクリレート、ヘキシル（メタ）アクリレート、２−エチルヘキシル（メタ）アクリレート、ラウリル（メタ）アクリレート、ベヘニル（メタ）アクリレートなどの炭素数１〜３０のアルキル（メタ）アクリレート；スチレン、ビニルトルエン、α−メチルスチレンなどの芳香族ビニルモノマー；シクロペンチル（メタ）アクリレート、シクロヘキシル（メタ）アクリレートなどのシクロアルキル（メタ）アクリレート；ベンジル（メタ）アクリレートなどのアラルキル（メタ）アクリレート；ジメチルアミノエチル（メタ）アクリレートなどのアミノ基含有（メタ）アクリレート；酢酸ビニルなどが挙げられる。これらの１種または２種以上を併用できる。
【００２７】
（メタ）アクリル樹脂は、非プロトン性極性溶剤を含む溶剤中で製造する。たとえば、重合開始剤の存在下および加熱下に、上記（ａ）〜（ｃ）のモノマー化合物のそれぞれ１種または２種以上を重合させることによって、（メタ）アクリル樹脂が得られる。非プロトン性極性溶剤としては、Ｎ−メチルピロリドン、Ｎ,Ｎ−ジメチルホルムアミド、ジメチルスルホキシド、Ｎ，Ｎ−ジメチルアセトアミド、スルホラン、またはこれらの混合物などが挙げられる。これらの内で好ましいのは上記の優れた指触性を有する電着塗膜を与えるＮ−メチルピロリドンである。これらの溶剤にその他の溶剤を混合して用いることができる。その他の溶剤としては、たとえば、メタノール、エタノール、イソプロピルアルコール、ｎ−ブタノールなどのアルコール、メチルセロソルブ、エチルセロソルブ、ブチルセロソルブ、ブチルセロソルブアセテートなどのセロソルブ、トルエン、キシレンなどの芳香族系溶剤、酢酸エチル、酢酸ｎ−ブチルなどのエステル、メチルエチルケトン、メチルイソブチルケトンなどのケトンなどが挙げられる。これらの内で好ましいのはアルコールであり、特に好ましいのはイソプロピルアルコールである。非プロトン性極性溶剤とその他の溶剤を併用する場合は、Ｎ−メチルピロリドンとイソプロピルアルコールの併用が、アクリル樹脂の製造面、電着時における優れた外観均一性の点で好ましい。なお、これらのその他の溶剤のみを用いて（メタ）アクリル樹脂を合成し、塗料化の際に非プロトン性極性溶剤を添加した場合は、該アクリル樹脂と非プロトン性極性溶剤との相溶性が悪く、樹脂や顔料の沈降などの問題が発生する。したがって、この場合は重合時に非プロトン性極性溶剤を加えておく必要がある。
【００２８】
これらの溶剤の合計量は、（メタ）アクリル樹脂溶液１００重量％に対して３０〜６０重量％であるのが好ましい。３０重量％以上であるとアクリル樹脂の製造が十分に行われ、６０重量％以下であると塗料組成物にしたときにアクリル樹脂の固形分が確保できる。非プロトン性極性溶剤とその他の溶剤の混合比は特に限定しないが、これらを混合する場合には好ましくは非プロトン性極性溶剤の量は（メタ）アクリル樹脂１００重量％に対して２５重量％以上、７５重量％以下である。２５重量％以上であると塗料用組成物である水分散またはエマルジョンの安定性が良好であり、その結果電着塗膜の外観均一性が良好で優れた指触性を塗膜表面に付与することができ、７５重量％以下であると経済的である。
【００２９】
重合開始剤としては公知のものを使用でき、たとえば、アゾ化合物、パーオキサイド化合物、ジスルフィド化合物、スルフィド化合物、スルフィン化合物、ニトロソ化合物などが挙げられる。これらの中でも、アゾ化合物、パーオキサイド化合物が好ましい。アゾ化合物の具体例としては、たとえば、２，２−アゾビスイソブチロニトリル、２，２−アゾビス（２，４−ジメチルバレロニトリル）など、パーオキサイド化合物としては過酸化ベンゾイルなどが挙げられる。これらの重合開始剤は１種を単独で使用できまたは２種以上を併用できる。重合開始剤の使用量は特に制限されず、モノマーの種類、重合開始剤自体の種類、使用量などに応じて、重合反応が円滑に進行し且つ目的の重量平均分子量のアニオン性（メタ）アクリル樹脂を得ることが出来る量を適宜選択すればよいが、好ましくはモノマーの合計量１００重量部に対して０．０１〜３重量部である。重合開始剤は、重合反応の進行状況に応じ、時間の間隔を空けて数回程度に分割して重合反応系に添加してもよい。重合反応は、好ましくは溶剤の還流温度下に行われ、３〜２０時間程度、好ましくは３〜８時間程度で終了する。
【００３０】
（メタ）アクリル樹脂の重量平均分子量は１，０００〜４０，０００、好ましくは２，０００〜３０，０００である。１，０００未満では、水中への分散性が不良であり、電着塗料自体の沈降を生じるおそれがある。４０，０００を超えると、ゆず肌等の塗装の不良現象が発生し、均一な外観が得られないおそれがある。なお、（メタ）アクリル樹脂の重量平均分子量Ｍｗはゲルパーミエーション（ＧＰＣ）法で測定できる。たとえば、次のようにして測定した。ＧＰＣ装置（商品名：ＨＬＣ−８２２０ＧＰＣ、東ソー株式会社製）において、温度４０℃に設定したカラムを用い、試料溶液１００ｍｌを注入して測定した。試料溶液としては、アニオン性（メタ）アクリル樹脂（乾燥品）の０．２５％テトラヒドロフラン溶液を一晩放置して溶解したものを用いた。分子量校正曲線は標準ポリスチレン（単分散ポリスチレン）を用いて作成した。
【００３１】
アミノ樹脂（Ｂ）は、従来から公知の化合物を使用することができ、たとえば、メラミン、尿素、ベンゾグアナミン、アセトグアナミン、ステログアナミン、スピログアナミン、ジシアンジアミドなどのアミノ成分とアルデヒドとの反応によって得られるメチロール化アミノ樹脂、および該メチロール化アミノ樹脂のアルキルエーテル化物があげられる。
【００３２】
上記メチロール化アミノ樹脂としては、メチロール化メラミン樹脂が好適であり、メチロール化メラミン樹脂のメチロール基の一部もしくは全部がメタノール、エタノール、プロパノール、ブタノール、オクチルアルコール、２−エチルヘキシルアルコールなどの１種もしくは２種以上の１価アルコールで変性されたメラミン樹脂を使用することができる。
【００３３】
上記のメラミン樹脂の市販品としては、たとえば、ユーバン２０ＳＥ−６０、ユーバン２２５（以上、いずれも三井化学株式会社製、商品名）、スーパーベッカミンＧ８４０、スーパーベッカミンＧ８２１（以上、いずれも大日本インキ化学工業株式会社製、商品名）などのブチルエーテル化メラミン樹脂；スミマールＭ−１００、スミマールＭ−４０Ｓ、スミマールＭ−５５（以上、いずれも住友化学株式会社製、商品名）、サイメル２３２、サイメル３０３、サイメル３２５、サイメル３２７、サイメル３５０、サイメル３７０（以上、いずれも日本サイテックインダストリーズ株式会社製、商品名）、ニカラックＭＳ１７、ニカラックＭＸ１５、ニカラックＭＸ４５、ニカラックＭＸ４３０、ニカラックＭＸ６００、（以上、いずれも株式会社三和ケミカル製、商品名）、レジミン７４１（モンサント社製、商品名）などのメチルエーテル化メラミン樹脂；サイメル２３５、サイメル２０２、サイメル２３８、サイメル２５４、サイメル２７２、サイメル１１３０（以上、いずれも株式会社三井サイテック製、商品名）、スマミールＭ６６Ｂ（住友化学株式会社製、商品名）などのメチル化とイソブチル化との混合エーテル化メラミン樹脂；サイメルＸＶ８０５（株式会社三井サイテック製、商品名）、ニカラックＭＳ９５（株式会社三和ケミカル製、商品名）などのメチル化とｎ−ブチル化との混合エーテル化メラミン樹脂などを挙げることができる。
【００３４】
本発明の電着塗料用組成物に配合される平均粒子径が１〜１００μｍのウレタンビーズは、好ましくは、ポリイソシアネートと、分子内に２個以上の活性水素基を有する化合物とを有機媒体中で反応させて得ることができる。
【００３５】
ポリイソシアネートとしては、フェニレンジイソシアネート、トリレンジイソシアネート、キシリレンジイソシアネート、テトラメチルキシレンジイソシアネート、ナフチレンジイソシアネート、ジフェニルメタンジイソシアネートなどおよびこれらの異性体からなる芳香族系ジイソシアネート、１，６−ヘキサメチレンジイソシアネートなどの脂肪族ジイソシアネート、イソホロンジイソアネートなどの脂環式ジイソシアネートなどを挙げることができる。また、これらの化合物と活性水素基含有化合物との反応によるイソシアネート基末端化合物、あるいは、これらの化合物の反応、たとえばカルボジイミド化反応、イソシアヌレート化反応などによるイソシアネート変性体、アニリンとホルムアルデヒドとの縮合物をホスゲン化してえられるポリイソシアネートなども挙げることができる。また、メタノール、ｎ−ブタノール、ベンジルアルコール、アセト酢酸エチル、蛛|カプロラクタム、メチルエチルケトンオキシム、フェノール、クレゾールなどの活性水素を分子内に１個有するブロック剤で一部または全部を安定化したポリイソシアネートなども挙げることができる。
【００３６】
分子内に２個以上の活性水素基を有する化合物としては、高分子量品、低分子量品が挙げられる。高分子量品としては分子量４００〜５，０００の化合物が好ましく、たとえば、ポリエステルポリオール、ポリアルキレンエーテルポリオール、ポリアクリルポリオール、ポリアミン、ポリカーボネートポリオール、シリコン系ポリオール、含フッ素系ポリオール、またすでにウレタン基または尿素基を含有しているようなポリオール、ヒマシ油、タール油、炭水化物のような天然のポリオール類などが挙げられる。
【００３７】
低分子量品としては、分子量４００未満の化合物が好ましく、たとえば、エチレングリコール、１，４−ブタンジオール、プロピレングリコール、グリセリン、トリメチロールプロパンのようなポリオール類、エチレンジアミン、ヘキサメチレンジアミン、ヒドラジン、ジアミノジフェニールメタン、イソホロンジアミン、各種アミノアルコールなどアミン類、水、および通常鎖延長剤として使用されている活性水素基含有化合物が挙げられる。
高分子量品、低分子量品は併用して用いることができる。
【００３８】
有機媒体は、生成するウレタンビーズに対して不溶性で、重合反応を阻害しない不活性な性質を有するものを用いることができる。これらはたとえば、ｎ−ヘキサン、オクタン、ドデカン、流動パラフィンなどの脂肪族炭化水素類またはシクロヘキサンのような脂環族炭化水素類などが挙げられる。また、酢酸エチル、酢酸ブチル、メチルエチルケトン、イソブチルメチルケトン、テトラヒドロフランなども好ましく使用される。これらの有機媒体は、反応温度を考慮すると沸点が６０℃以上のものが好ましい。これらは単独または２種以上の混合物で用いることができる。
【００３９】
ウレタンビーズを製造するためのポリイソシアネート、活性水素化合物の配合は、求めるウレタンビーズの性能により異なり限定はできないが、ポリイソシアネートと活性水素化合物におけるイソシアネート基と活性水素基のモル比は、好ましくは１：１．１から１：１．５の範囲である。このようにすれば水酸基を有するウレタンビーズが製造できるので好ましい。またウレタンを架橋してゲル状態のビーズとするのが好ましい。架橋は３官能のポリイソシアネート、活性水素化合物を少量配合することで製造できる。
【００４０】
ウレタンビーズの製造時、連続相となる有機媒体と、分散相となるウレタンビーズとの量比は総量に対してウレタンビーズが１０〜８０重量％となる範囲が好ましい。生産効率、コスト上から４０重量％以上が特に好ましい。仕込み方法は一度に全量を仕込んでもよく、段階的に仕込んでもよい。反応条件は通常のウレタン化反応条件と同じである。反応の終了は反応体のイソシアネート濃度がほぼ０になった時点を目安とするが、この場合に、水酸基が残存しているのが指触面から好ましい。水酸基は好ましくは０〜２０ＫＯＨｍｇ／ｇである。
【００４１】
ウレタンビーズの製造において、反応速度を速め、かつ反応を完全にするために、触媒を使用することができる。触媒の例としては、ジブチルスズジラウレート、第一スズオクトエート、Ｎ−メチルモルホリンおよびトリエチルアミンのような第三級アミン、ナフテン酸鉛、鉛オクトエートなどである。これら触媒は、触媒作用を与えるのに必要な量を用いるが、その量は反応体に対して好ましくは０．０１〜１重量％程度である。触媒の仕込みはどの時点でもよいが、全量の仕込みが終ってから仕込むのが好ましい。
【００４２】
このようにして得られるウレタンビーズは、濾過またはデカンテーションにより有機媒体を除去し、次いで常圧または減圧下で乾燥することにより粉末状のウレタンビーズを回収することができる。
【００４３】
ウレタンビーズの粒子径は１〜１００μｍである。１μｍ未満であるとウレタンビーズが緻密であり弾力性に乏しく塗膜の滑り感やしっとり感が出てこない。１００μｍを超えると手触りはよいが塗料中でウレタンビーズが沈降しやすく塗膜むらになりやすい。好ましくは７μｍ以上、１２μｍ以下である。７μｍ以上、１２μｍ以下であるとさらに滑った感じ、絹のように触り心地がよく、しっとり感のある、指触性に優れた塗膜となる。
ウレタンビーズの融点は好ましくは１８０℃を超える温度である。ウレタンビーズの融点が１８０℃を超えると、電着終了後に１８０℃、２０〜３０分の焼付け条件で焼付けしても溶融せず、微粒子として塗膜表面に存在し、さらに滑った感じ、絹のような触り心地がよくしっとり感のある、指触性に優れた塗膜となる。
【００４４】
［電着塗料用組成物］
本発明の電着塗料用組成物は、電着塗料用組成物を１００重量％としたとき、非プロトン性極性溶剤を含む溶剤中で重合したアニオン電着性またはカチオン電着性を有する重量平均分子量１，０００〜４０，０００の（メタ）アクリル樹脂（Ａ）を３０〜８０重量％、アミノ樹脂（Ｂ）を１０〜６０重量％、および平均粒子径が１〜１００μｍのウレタンビーズ（Ｃ）とを１〜３０重量％を有効成分として含む。本発明の電着塗料用組成物は、たとえば、上記の各成分の所定量を混合して製造できる。
【００４５】
電着塗料用組成物中の（メタ）アクリル樹脂（Ａ）の量が３０重量％未満であると、水分散性が悪くなり、塗料安定性が低下し、８０重量％を超えると塗膜にピンホール・ゆず肌などの不具合が生じる。好ましくは５５〜７５重量％である。この範囲内であると塗料液が安定であり、塗装外観も良好である。アミノ樹脂（Ｂ）の量が１０重量％未満であると硬化塗膜の硬度・耐溶剤性が極端に低下し、６０重量％を超えると樹脂・顔料の水分散性が悪く沈降の原因となる。好ましくは２５〜４５重量％である。この範囲内であると塗料液は安定であり、塗装外観も良好である。平均粒子径が１〜１００μｍであるウレタンビーズ（Ｃ）の量が１重量％未満であると、滑った感じ、絹のように触り心地がよく、しっとり感のある、指触性に優れた塗膜になりにくい。３０重量％を超えると塗料中でウレタンビーズが沈降しやすくなる。好ましくは５〜２０重量％である。この範囲内であるとさらに滑った感じ、絹のように触り心地がよく、しっとり感のある、指触性に優れた塗膜となる。
【００４６】
さらに本発明の電着塗料用組成物は、たとえば、界面活性剤、酸化防止剤、紫外線吸収剤などの一般的な電着塗料用添加剤の適量を含むことができる。
【００４７】
［水性電着塗料］
本発明の電着塗料は、上記の電着塗料用組成物、アミン系中和剤もしくは酸性中和剤および水を含む。本発明の電着塗料は、本発明の電着塗料用組成物にアミン系中和剤もしくは酸性中和剤を加えて混合した後水に投入して分散して製造してもよいし、アミン系中和剤もしくは酸性中和剤を水に溶解した後本発明の電着塗料用組成物を投入して分散して製造してもよい。好ましくは前者である。水性電着塗料における電着塗料用組成物の含有量は、固形分（塗膜形成成分）として、水性電着塗料全量の５〜２０重量％、好ましくは８〜１５重量％である。５重量％未満または２０重量％を超えると、塗料中での各成分の分散状態が不安定になり、凝集・沈殿が発生し、均一な塗膜外観が得られないなどの不具合が発生するおそれがある。
【００４８】
アミン系中和剤としては、公知のアミン化合物が使用でき、たとえば、第１〜３級の脂肪族アミン（炭素数１〜２２の飽和または不飽和アミン）、第１〜３級のアルカノールアミン（炭素数３〜２２の飽和または不飽和アミン）、第１〜３級の脂環式アミン（炭素数５〜２２の飽和または不飽和アミン）、第１〜３級の芳香族アミン（炭素数６〜３０の第１級もしくは第２級アミン）、第１〜３級の芳香脂肪族アミン（炭素数６〜３０のアミン）、およびこれらの２種以上の混合物などが挙げられる。
【００４９】
具体的には、脂肪族アミン（メチルアミン、エチルアミン、ｎ−およびｉ−プロピルアミン、ｎ−、ｉ−、ｓｅｃ−およびｔ−ブチルアミン、ヘキシルアミン、オクチルアミン、２−エチルヘキシルアミン、ドデシルアミンなどの第１級アミン；ジメチルアミン、ジエチルアミンなどの第２級アミン；トリメチルアミン、トリエチルアミン、トリプロピルアミン、トリブチルアミンなどの第３級アミン；エチレンジアミン、トリメチレンジアミン、テトラメチレンジアミン、１，６−ヘキサメチレンジアミンなどの分子中にアミンを２個有するアミン、ジエチレントリアミン、トリエチレンテトラミンなどの分子中にアミンを３〜５個有するまたはそれ以上有する脂肪族多価アミン）；アルカノールアミン（モノエタノールアミンなどの第１級、ジエタノールアミンなどの第２級、トリエタノールアミン、Ｎ，Ｎ−ジメチルアミノエタノールなどの第３級アミン）；第１〜３級の脂環式アミン（シクロブチルアミン、シクロペンチルアミン、シクロヘキシルアミンなど）；第１〜３級の芳香族アミン（アニリン、トルイジン、ジフェニルアミン、ナフチルアミンなどの第１級アミン、Ｎ−メチルアニリンなどの第２級アミン、Ｎ−エチルピペリジン、Ｎ−メチルモルホリン、ピリジンなどの第３級アミン；３−および／または１，４−フェニレンジアミン、２，４−および／または２，６−トリレンジアミン、２，４’−および／または４，４’−ジフェニルメタンジアミンなどの分子中にアミンを２個、および３〜５個またはそれ以上有するポリアミン）；第１〜３級の芳香脂肪族アミン（ベンジルアミンなど）などが挙げられる。
【００５０】
これらのアミン化合物は１種単独または２種以上を併用できる。これらの内で好ましいのは、第３級アミンであり、より好ましいのは第３級脂肪族アミン、アルカノールアミンであり、特に好ましいのは、トリメチルアミン、トリエチルアミン、トリプロピルアミン、トリブチルアミン、ピリジン、Ｎ−エチルピペリジン、Ｎ−メチルモルホリン、Ｎ、Ｎ−ジメチルアミノエタノール、トリエタノールアミンであり、最も好ましいのはトリエチルアミン、Ｎ、Ｎ−ジメチルアミノエタノールである。
【００５１】
酸性中和剤としては、乳酸、酢酸、蟻酸、コハク酸、酪酸、メタンスルホン酸などの有機酸や塩酸、硝酸などの無機酸を用いることができる。好ましいのは有機酸である。
【００５２】
アミン系中和剤もしくは酸性中和剤は、（メタ）アクリル樹脂中の酸成分もしくは塩基成分を中和するものであり、その含有量は特に制限されないが、樹脂中の酸成分または塩基成分以上に用いることはしない。アミン系中和剤もしくは酸性中和剤は、好ましくは水性電着塗料の０．１〜７重量％、より好ましくは０．５〜５重量％である。０．１重量％以上であると、各（メタ）アクリル樹脂の水溶性化が十分であり、各（メタ）アクリル樹脂が水中で均一に分散する。５重量％以下であると、アミン系中和剤もしくは酸性中和剤が不純物として残存しにくく、電着塗装ひいては電着塗装後の加熱による硬化塗膜に悪影響を及ぼすおそれがない。なお、アミン系中和剤もしくは酸性中和剤は各（メタ）アクリル樹脂との反応によって消失するが、各（メタ）アクリル樹脂と反応する前における、水への添加量を含有量と規定する。
【００５３】
また本発明の水性電着塗料には、さらにエポキシ樹脂、メラミン樹脂、ベンゾグアナミン樹脂、アクリル樹脂、アミド樹脂粒子から選択される熱硬化性樹脂粒子（以下マイクロゲルという）を含むことができる。これらの内で好ましいのは、耐熱性の高いエポキシ系樹脂、ベンゾグアナミン樹脂である。本発明におけるウレタンビーズを含有する電着塗料は塗料中にハードケーキが出やすくそのため塗装むらが発生しやすいが、本発明のマイクロゲルを電着塗料に加えると、ハードケーキが出にくくなるという効果を有する。マイクロゲルはカルボキシル基や水酸基を多く有しているので、ウレタンビーズに比較して親水性が大きく、水中での安定性により優れる。これはウレタンビーズが分散する塗料中に微粒子であるマイクロゲルが混合されることによりウレタンビーズの凝集を抑えハードケーキの発生を抑制できるものと推察される。したがって、マイクロゲルを水性電着塗料に配合するとウレタンビーズの指触性を阻害することなく、ウレタンビーズの塗料中での安定性を改良することができる。マイクロゲルの量は水性電着塗料の重量に対して、好ましくは１０％以上、３０％以下である。１０％以上であるとハードケーキの発生を抑制できる効果を奏し、３０％以下であるとウレタンビーズによる絹のように触り心地がよく、しっとり感のある、塗膜の指触性を阻害しない。
【００５４】
マイクロゲルの融点が１８０℃を超えると、電着終了後に１８０℃、２０〜３０分の焼付け条件で焼付けしても溶融せず、微粒子として塗膜表面に存在し、さらにウレタンビーズと共働して滑った感じ、絹のように触り心地がよく、しっとり感のある、指触性に優れた塗膜となる。したがって、マイクロゲルの融点が１８０℃を超えるのが好ましい。マイクロゲルは特公平２−５５４６３号公報に記載されたものが使用できる。
【００５５】
マイクロゲルの平均一次粒子径は０．２μｍ以上、１０μｍ以下が好ましい。０．２μｍ以上であるとハードケーキの発生を抑制できる効果を奏し、１０μｍ以下であるとウレタンビーズによる絹のように触り心地がよく、しっとり感のある、塗膜の指触性を阻害しない。
【００５６】
本発明の水性電着塗料を適用する対象基材は、電着塗装ができれば限定はないが、ステンレススチール（ＳＵＳ３０４）、アルミニウムもしくはアルマイトを施したアルミニウム素材、めっき素材またはめっきを施した物品、ダイカストなどに適用でき、特に本発明の水性電着塗料は、外観が均一となるので電子機器筺体分野の筺体に特に好適に適用できる。
【００５７】
めっき素材としては、この分野で常用されるものをいずれも使用でき、たとえば、純鉄、炭素鋼、高抗張力鋼（低合金鋼、マルエージング鋼）、磁性鋼、非磁性鋼、高マンガン鋼、ステンレス鋼（マルテンサイト系ステンレス、フェライト系ステンレス、オーステナイト系ステンレス、オーステナイト・フェライト系ステンレス、析出硬化型ステンレスなど）、超合金鋼などの鉄系金属、銅および銅合金（無酸素銅、りん青銅、タフピッチ銅、アルミ青銅、ベリリウム銅、高力黄銅、丹銅、洋白、黄銅、快削黄銅、ネバール黄銅など）、鉄・ニッケル合金、ニッケル・クロム合金、ニッケル、クロム、アルミニウムおよびアルミニウム合金、マグネシウムおよびマグネシウム合金、チタン、ジルコニウム、ハフニウムおよびこれらの合金、モリブデン、タングステンおよびこれらの合金、ニオブ、タンタルおよびこれらの合金、セラミックス類（アルミナ、ジルコアなど）などが挙げられる。めっき素材表面に施されるめっきの種類は特に制限されず、この分野で常用されるめっきをいずれも採用できる。たとえば、銅・ニッケル・クロムめっき、ニッケル・ボロン・タングステンめっき、ニッケル・ボロンめっき、黄銅めっき、ブロンズめっきなどの各種合金めっき、金めっき、銀めっき、銅めっき、錫めっき、ロジウムめっき、パラジウムめっき、白金めっき、カドミウムめっき、ニッケルめっき、クロムめっき、黒色クロムめっき、亜鉛めっき、黒色ニッケルめっき、黒色ロジウムめっき、亜鉛めっき、工業用（硬質）クロムめっきなどが挙げられる。また、ダイカストとしては、亜鉛ダイカスト、アルミニウムダイカスト、マグネシウムダイカスト、焼結合金ダイカストなどが挙げられる。
【００５８】
本発明の水性電着塗料を用いる電着塗装は、従来の電着塗装と同様にして実施できる。たとえば、被処理品に必要に応じて脱脂処理、酸洗処理などを施した後、本発明の水性電着塗料に被処理品を浸漬し、通電を行うことによって、被処理品表面に未硬化の電着塗膜が形成される。この未硬化の電着塗膜が形成された被処理品を加熱処理することによって、被処理品表面に硬化した電着塗膜が形成される。脱脂処理は、たとえば、被処理品の表面にアルカリ水溶液を供給することにより行われる。アルカリ水溶液の供給は、たとえば、被処理品にアルカリ水溶液を噴霧するかまたは被処理品をアルカリ水溶液に浸漬させることにより行われる。アルカリとしては金属の脱脂に常用されるものを使用でき、たとえば、リン酸ナトリウム、リン酸カリウムなどのアルカリ金属のリン酸塩などが挙げられる。アルカリ水溶液中のアルカリ濃度は、たとえば、処理する金属の種類、被処理金属の汚れの度合いなどに応じて適宜決定される。さらにアルカリ水溶液には、陰イオン性界面活性剤、非イオン性界面活性剤などの界面活性剤の適量が含まれていてもよい。脱脂は、２０〜５０℃程度の温度下（アルカリ水溶液の液温）に行われ、１〜５分程度で終了する。脱脂後、被処理品は水洗され、次の酸洗工程に供される。その他、酸性浴に浸漬する脱脂、気泡性浸漬脱脂、電解脱脂などを適宜組み合わせて実施することもできる。酸洗処理は、たとえば、被処理品の表面に酸水溶液を供給することにより行われる。酸水溶液の供給は、脱脂処理におけるアルカリ水溶液の供給と同様に、被処理品への酸水溶液の噴霧、被処理品の酸水溶液への浸漬などにより行われる。酸としては金属の酸洗に常用されるものを使用でき、たとえば、硫酸、硝酸、リン酸などが挙げられる。酸水溶液中の酸濃度は、たとえば、被処理金属の種類などに応じて適宜決定される。酸洗処理は、２０〜３０℃程度の温度下（酸水溶液の液温）に行われ、１５〜６０秒程度で終了する。脱脂処理および酸洗処理のほかに、スケール除去処理、下地処理、防錆処理などを施してもよい。
【００５９】
電着塗装は、公知の方法に従い、たとえば、本発明の水性電着塗料を満たした通電槽中に被処理品を完全にまたは部分的に浸漬して陽極とし、通電することにより実施される。電着塗装条件も特に制限されず、被処理品である金属の種類、電着塗料の種類、通電槽の大きさおよび形状、得られる塗装被処理物の用途などの各種条件に応じて広い範囲から適宜選択できるが、通常は、浴温度（電着塗料温度）１０〜５０℃程度、印加電圧１０〜４５０Ｖ程度、電圧印加時間１〜１０分程度、水性電着塗料の液温１０〜４５℃とすればよい。電着塗装が施された被処理品は、通電槽から取り出され、加熱処理が施される。加熱処理は、予備乾燥と硬化加熱とを含む。予備乾燥後に硬化加熱が行われる。予備乾燥は、６０〜１４０℃程度の加熱下に行われ、３〜３０分程度で終了する。硬化加熱は、１５０〜２２０℃程度の加熱下に行われ、１０〜６０分程度で終了する。このようにして、本発明の水性電着塗料による電着塗膜が得られる。
【実施例】
【００６０】
以下に合成例、実施例および比較例を挙げ、本発明を具体的に説明する。
（合成例１）
［アニオン性電着塗料樹脂（Ａ−１）の合成］
攪拌機、冷却器、温度計および滴下管を備える反応器にブチルカルビトール３０ｇ、Ｎ−メチルピロリドン５０ｇ、ブチルセロソルブ２０ｇを入れ、熱媒体油として「ＰＥＧ＃４００」（ポリエチレングリコール：ライオン株式会社製）を用いるオイルバスで加熱し、溶剤を還流状態にした。これと同時に、アクリル酸５ｇ、ヒドロキシエチルメタクリレート２５ｇ、ヒドロキシエチルアクリレート２５ｇ、メチルメタクリレート３５ｇ、スチレン１０ｇとアゾビスブチロニトリル（ＡＩＢＮ、ラジカル重合開始剤）２．４ｇを混合攪拌し、ＡＩＢＮが均一に溶解したことを確認した後、この混合液を反応器内に３時間かけて滴下した。滴下終了後、Ｎ−メチルピロリドン５ｇで滴下管の残存モノマーを洗い流し、滴下終了３０分後、ＡＩＢＮを０．３ｇ秤量して反応器に投入し、以後、３０分おきにＡＩＢＮを０．３ｇずつ合計３回投入した。３回の投入終了後３時間還流し、反応を終了した。反応器を冷却し３０℃以下になった時点で反応物を取り出し、電着塗料樹脂（Ａ−１）を得た。固型分４８．５重量％、アクリル樹脂に対するＮ−メチルピロリドンの重量は５５％であった。
【００６１】
（合成例２）
［カチオン性電着塗料樹脂（Ａ−２）の合成］
合成例１において、アクリル酸５ｇ、ヒドロキシエチルメタクリレート２５ｇに替えて、（ジエチルアミノエチル）アクリレート１０ｇ、ヒドロキシエチルメタクリレート２０ｇを用いる以外は合成例１と同様にして、電着塗料樹脂（Ａ−２）を得た。固型分４８．５重量％、アクリル樹脂に対するＮ−メチルピロリドンの重量は５５％であった。
【００６２】
（合成例３）
［比較のアニオン性電着塗料樹脂（Ａ−３）の合成］
合成例１において、Ｎ−メチルピロリドンに替えてキシレンを用いる以外は、合成例１と同様にして、比較の電着用アクリル樹脂（Ａ−３）を得た。固型分４８．５重量％であった。
【００６３】
（実施例１）
攪拌装置の付いた２リットルの容器に、合成例１で得られたアニオン性電着塗料樹脂（Ａ−１）１００ｇ、「ニカラックＭＸ４０」（登録商標、メラミン樹脂、株式会社三和ケミカル製）４０ｇ、「アートパールＣ−４００」（ウレタンビーズ、平均粒子径１２〜１００μｍ、根上工業株式会社製）４０ｇを入れ攪拌して電着塗料用組成物を得た。この電着塗料用組成物に、さらにトリエチルアミン２．６ｇを入れ均一になるまで攪拌した後、攪拌しながらイオン交換水を徐々に加えて全量を１リットルとし、実施例１の水性電着塗料（Ｂ−１）を製造した。
【００６４】
（実施例２）
実施例１において、「アートパールＣ−４００」に替えて「アートパールＣ−６００」（ウレタンビーズ、平均粒子径７〜１２μｍ、根上工業株式会社製）を同量用いる以外は実施例１と同様にして、実施例２の電着塗料用組成物および水性電着塗料（Ｂ−２）を製造した。
【００６５】
（実施例３）
実施例１において、「アートパールＣ−４００」に替えて「アートパールＣ−８００」（ウレタンビーズ、平均粒子径１〜７μｍ、根上工業株式会社製）を同量用いる以外は実施例１と同様にして、実施例２の電着塗料用組成物および水性電着塗料（Ｂ−３）を製造した。
【００６６】
（実施例４）
実施例１で得られた電着塗料（Ｂ−1）と「エレコートフロスティーＷ−２」（艶消し電着塗料、株式会社シミズ製、固型分５０重量％、アクリルメラミン系のマイクロゲルを３０重量％含む）を５０／５０、５／９５の比率で配合し、攪拌して均一な電着塗料（Ｂ−４ａ）および（Ｂ−４ｂ）を得た。
【００６７】
（実施例５）
実施例２で得られた電着塗料（Ｂ−２）と「エレコートフロスティーＷ−２」を５０／５０、５／９５の比率で配合し、攪拌して均一な電着塗料（Ｂ−５ａ）および（Ｂ−５ｂ）を得た。
【００６８】
（実施例６）
実施例３で得られた電着塗料（Ｂ−３）と「エレコートフロスティーＷ−２」を５０／５０、５／９５の比率で配合し、攪拌して均一な電着塗料（Ｂ−６ａ）および（Ｂ−６ｂ）を得た。
【００６９】
（実施例７）
実施例１において、合成例１で得られたアニオン性電着塗料樹脂（Ａ−１）に替えて合成例２で得られたカチオン性電着塗料樹脂（Ａ−２）、トリエチルアミンに替えて酢酸を用いる以外は、実施例１と同様にして実施例７の電着塗料用組成物および水性電着塗料（Ｂ−７）を得た。
【００７０】
（実施例８）
実施例７において、「アートパールＣ−４００」に替えて「アートパールＣ−６００」（ウレタンビーズ、平均粒子径７〜１２μｍ、根上工業株式会社製）を同量用いる以外は実施例７と同様にして、実施例８の電着塗料用組成物および水性電着塗料（Ｂ−８）を製造した。
【００７１】
（実施例９）
実施例７において、「アートパールＣ−４００」に替えて「アートパールＣ−８００」（ウレタンビーズ、平均粒子径１〜７μｍ、根上工業株式会社製）を同量用いる以外は実施例７と同様にして、実施例９の電着塗料用組成物および水性電着塗料（Ｂ−９）を製造した。
【００７２】
（比較例１）
「エレコートＡＭ−１」一般型（アニオン電着塗料、株式会社シミズ製）５００ｇと「アートパールＣ−４００」（上記）４０ｇを攪拌した後、イオン交換水を徐々に加えて全量を１リットルとし、比較例１の水性電着塗料（Ｂ−１０）を製造した。
【００７３】
（比較例２）
実施例１において、「アートパールＣ−４００」に替えて「Ｇ−４００」（アクリルビーズ、平均粒子径１５〜１００μｍ、根上工業株式会社製）を同量用いる以外は実施例１と同様にして、比較例２の水性電着塗料（Ｂ−１１）を製造した。
【００７４】
（比較例３）
実施例１において、合成例１で得られたアニオン性電着塗料樹脂（Ａ−１）に替えて合成例３で得られたアニオン性電着塗料樹脂（Ａ−３）を用いる以外は実施例１と同様にして、比較例２の水性電着塗料（Ｂ−１２）を得た。
【００７５】
（性能試験）
ＳＵＳ３０４テストピース（ステンレス鋼製，寸法１００ｍｍ×７０ｍｍ×１ｍｍ）の表面に、上記の水性電着塗料（Ｂ−１）〜（Ｂ−１２）を用い、液温２５℃、塗装時間１分、通電方式：全没通電、電圧５０Ｖ、塗料撹拌：３サイクル／時間の条件で電着塗装を行って膜厚１５μｍの被膜を形成した。次に１１０℃で１０分間の予備乾燥し、さらに１８０℃で３０分間加熱して、テストピース表面に硬化被膜を形成した。電着塗装の際、テストピースの長辺方向の一方の端を上にして吊り下げて塗装液に浸漬した。
【００７６】
［外観］
（目視）上記の水性電着塗料（Ｂ−１）〜（Ｂ−１２）を用いてテストピース表面に形成された硬化被膜の外観の状態を目視により観察した。ハードケーキを再分散したときの分散が不良であれば塗膜むらが発生する。
○：均一
△：若干むら発生
×：極端なむら発生
【００７７】
［硬度］（鉛筆硬度）
上記の水性電着塗料（Ｂ−１）〜（Ｂ−１２）の硬化被膜の鉛筆硬度は、ＪＩＳ Ｋ ５６００−５−４に準拠して測定した。
【００７８】
［密着性試験］
上記の水性電着塗料（Ｂ−１）〜（Ｂ−１２）の硬化被膜について、テープを用いた付着性測定のための標準試験方法（Test methods for measuring adhesion by tape test、ＡＳＴＭ  Ｄ３３５９−１９９３）に準拠して碁盤目剥離試験（剥離にはクロスカットテープを使用）を行い、その剥離残渣面積に基づいて１０点法で評価をした。１０点は全く剥がれていない状態、０点は全部剥がれた状態を指す。密着性は室内で試験を実施した結果である。
【００７９】
［耐アセトン性試験（アセトンラビング）］
直径１０ｍｍの円形に切り取ったガーゼを４枚重ね合わせ、これにアセトンを含浸させて試験布を作成した。この試験布によって、１ｋｇの荷重下に、上記の水性電着塗料（Ｂ−１）〜（Ｂ−４）の硬化被膜の表面を擦り、テストピースの素地が露出して傷が付かない擦り回数、すなわち硬化被膜表面に変化がない回数を求めた。
【００８０】
［指触性］
上記の水性電着塗料（Ｂ−１）〜（Ｂ−１２）の硬化被膜を指の先で触り感触を以下の基準で判定した。
１．しっとり感なし
２．若干しっとり感あり
３．しっとり感あり
４．しっとり感と滑り性あり
５．しっとり感と滑り性大
【００８１】
［安定性］
５００ｍｌのビーカーに水性電着塗料（Ｂ−１）〜（Ｂ−１２）を５００ｍｌ入れ、２日間静置する。発生するハードケーキの量（高さ、ｃｍ）を測定した。
【００８２】
【表１】
0005722567.tif 000002
【００８３】
表１から、本発明の水性電着塗料によって形成される電着塗装塗膜は、指触性に優れると共に密着性、塗料の安定性にも優れていることがわかる。特にマイクロゲル（具体的には「エレコートフロスティーＷ−２」中のマイクロゲル）が添加された電着塗料はハードケーキの発生量が少ない。